(57)【要約】【課題】  導体層を外部に暴露することなく電解めっきにより端子部を形成することができ、しかも、工程数を低減することのできる、回路付サスペンション基板の製造方法、および、その製造方法により製造される回路付サスペンション基板を提供すること。【解決手段】  支持基板２の上に第２開口部１２が形成されるベース絶縁層３を所定パターンで形成した後、ベース絶縁層３の全面とベース絶縁層３から露出する第２開口部１２を含む支持基板２の表面とに金属薄膜１３を形成し、その金属薄膜１３の上に導体層４を配線回路パターンとして形成する。その後、カバー絶縁層１０を、パッド開口部１１が開口されるように形成し、そのパッド開口部１１に支持基板２を電解めっきのリード部として利用してパッド部１６を形成する。その後、支持基板２における第２開口部１２との対向部分に、第１開口部２５を第２開口部１２よりも大きい開口として形成する。【選択図】    図３
2005100488.tif 000002
【特許請求の範囲】
【請求項１】
金属支持層と、前記金属支持層の上に形成される絶縁層と、前記絶縁層の上に形成される金属薄膜と、前記金属薄膜の上に形成される導体層とを備える回路付サスペンション基板において、
前記金属支持層に開口される第１開口部と、前記第１開口部内において前記第１開口部の周端縁と接触しないように前記絶縁層に開口される第２開口部とを備え、
前記第２開口部には、前記金属薄膜が露出していることを特徴とする、回路付サスペンション基板。
【請求項２】
前記第２開口部において露出する前記金属薄膜の表面が、前記第１開口部において露出する前記絶縁層の表面と、面一に形成されていることを特徴とする、請求項１に記載の回路付サスペンション基板。
【請求項３】
金属支持層の上に、第２開口部を有する絶縁層を形成する工程、
前記絶縁層および前記第２開口部において露出する前記金属支持層の上に、金属薄膜を形成する工程、
前記金属薄膜の上に、導体層を配線回路パターンとして形成する工程、
前記導体層の上に、前記金属支持層を電解めっきのリード部として、電解めっきにより端子部を形成する工程、
前記金属支持層における前記第２開口部との対向部分に、前記第２開口部を囲み、前記第２開口部の周端縁と接触しないように、第１開口部を開口する工程
を備えていることを特徴とする、回路付サスペンション基板の製造方法。
【発明の詳細な説明】
【技術分野】
【０００１】
本発明は、回路付サスペンション基板およびその製造方法、詳しくは、ハードディスクドライブの磁気ヘッドを実装する回路付サスペンション基板、および、その製造方法に関する。
【背景技術】
【０００２】
回路付サスペンション基板は、ハードディスクドライブの磁気ヘッドを実装して、その磁気ヘッドを、磁気ヘッドと磁気ディスクとが相対的に走行する時の空気流に抗して、磁気ディスクとの間に微小な間隔を保持しながら支持するものである。
【０００３】
このような回路付サスペンション基板において、端子部は、通常、電解ニッケルめっきと電解金めっきとにより順次形成されるが、このような端子部の形成においては、電解めっきのリード部として、導体層の一部が利用されている。
【０００４】
すなわち、端子部の形成では、導体層を被覆層の側方から露出させ、その露出部分を、電解めっきのリード部として使用し、端子部の形成後には、そのリード部をエッチングにより除去するようにしている（例えば、特許文献１参照。）。
【特許文献１】特開平１０−２６５５７２号公報（第１３図、第１４図）
【発明の開示】
【発明が解決しようとする課題】
【０００５】
しかし、上記の方法では、リード部をエッチングにより除去した後は、その除去後の導体層の端部が、そのまま外部に暴露されているので、その暴露部分から導体層が腐食され、欠陥を生じるおそれがある。
【０００６】
加えて、上記の方法では、リード部をエッチングする工程が必須であり、工程数の増加の原因となっている。
【０００７】
本発明の目的は、導体層を外部に暴露することなく電解めっきにより端子部を形成することができ、しかも、工程数を低減することのできる、回路付サスペンション基板の製造方法、および、その製造方法により製造される回路付サスペンション基板を提供することにある。
【課題を解決するための手段】
【０００８】
上記目的を達成するため、本発明の回路付サスペンション基板は、金属支持層と、前記金属支持層の上に形成される絶縁層と、前記絶縁層の上に形成される金属薄膜と、前記金属薄膜の上に形成される導体層とを備える回路付サスペンション基板において、前記金属支持層に開口される第１開口部と、前記第１開口部内において前記第１開口部の周端縁と接触しないように前記絶縁層に開口される第２開口部とを備え、前記第２開口部には、前記金属薄膜が露出していることを特徴としている。
【０００９】
また、本発明の回路付サスペンション基板では、前記第２開口部において露出する前記金属薄膜の表面が、前記第１開口部において露出する前記絶縁層の表面と、面一に形成されていることが好適である。
【００１０】
また、本発明の回路付サスペンション基板の製造方法では、金属支持層の上に、第２開口部を有する絶縁層を形成する工程、前記絶縁層および前記第２開口部において露出する前記金属支持層の上に、金属薄膜を形成する工程、前記金属薄膜の上に、導体層を配線回路パターンとして形成する工程、前記導体層の上に、前記金属支持層を電解めっきのリード部として、電解めっきにより端子部を形成する工程、前記金属支持層における前記第２開口部との対向部分に、前記第２開口部を囲み、前記第２開口部の周端縁と接触しないように、第１開口部を開口する工程を備えていることを特徴としている。
【発明の効果】
【００１１】
本発明の回路付サスペンション基板によれば、製造工程において、第１開口部を形成する前は、金属支持層が金属薄膜を介して導体層と電気的に導通されているので、この工程において、金属支持層を、端子部を形成するための電解めっきのリード部として利用することができる。また、製造後においては、導体層は、第２開口部から直接露出することなく金属薄膜により被覆されているので、外部に暴露されず、そのため、導体層の腐食や欠陥が発生することを、有効に防止することができる。
【００１２】
また、本発明の回路付サスペンション基板の製造方法によれば、第１開口部を開口する前は、金属支持層が金属薄膜を介して導体層と電気的に導通されているので、この工程において、金属支持層を、端子部を形成するための電解めっきのリード部として利用することができる。また、この方法により製造すると、導体層は、第２開口部から直接露出することなく金属薄膜により被覆されているので、外部に暴露されず、そのため、導体層の腐食や欠陥が発生することを、有効に防止することができる。しかも、この方法では、端子部を形成した後にリード部を除去する必要も生じないので、工程数の低減化による生産効率の向上およびコストの低減化を図ることができる。
【発明を実施するための最良の形態】
【００１３】
図１は、本発明の回路付サスペンション基板の一実施形態を示す平面図である。この回路付サスペンション基板は、ハードディスクドライブの磁気ヘッド（図示せず）を実装して、その磁気ヘッドを、磁気ヘッドと磁気ディスクとが相対的に走行する時の空気流に抗して、磁気ディスクとの間に微小な間隔を保持しながら支持するものであり、磁気ヘッドと、外部回路としてのリード・ライト基板とを接続するための配線が、所定の配線回路パターンとして一体的に形成されている。
【００１４】
図１において、この回路付サスペンション基板１は、長手方向に延びる金属支持層としての支持基板２の上に、絶縁体からなる絶縁層としてのベース絶縁層３が形成されており、そのベース絶縁層３の上に、所定の配線回路パターンとして形成される導体層４が形成されている。なお、この配線回路パターンは、互いに所定間隔を隔てて平行状に配置される複数の配線４ａ、４ｂ、４ｃおよび４ｄとして形成されている。
【００１５】
支持基板２の先端部には、その支持基板２を切り抜くことによって、磁気ヘッドを実装するためのジンバル５が形成されている。また、その支持基板２の先端部には、磁気ヘッドと各配線４ａ、４ｂ、４ｃおよび４ｄとを接続するための磁気ヘッド側接続端子部６が形成されている。
【００１６】
また、支持基板２の後端部には、リード・ライト基板７の端子部８と各配線４ａ、４ｂ、４ｃおよび４ｄとを接続するための端子部としての外部側接続端子部９が形成されている。この外部側接続端子部９は、配線４ａ、４ｂ、４ｃおよび４ｄの後端部において、各配線４ａ、４ｂ、４ｃおよび４ｄに対応して、後述するカバー絶縁層１０がそれぞれ略矩形状に開口されるパッド開口部１１に露出する導体層４の上に、金めっき層２４およびニッケルめっき層２３からなるパッド部１６として、それぞれ形成されている。
【００１７】
なお、図１においては、図示されていないが、実際には、導体層４の上には、絶縁体からなるカバー絶縁層１０が被覆されている。
【００１８】
そして、この回路付サスペンション基板１では、図３（ｉ）に示すように、支持基板２に第１開口部２５が形成され、その第１開口部２５内において、第１開口部２５の周端縁と接触しないように、ベース絶縁層３に第２開口部１２が形成されており、その第２開口部１２において、金属薄膜１３が露出している。
【００１９】
次に、このような回路付サスペンション基板１を製造する方法について、図２〜図６を参照して説明する。なお、図２〜図６では、回路付サスペンション基板１における外部側接続端子部９が形成される部分を含む、その回路付サスペンション基板１の長手方向に沿う断面の一部として示している。
【００２０】
この方法では、図２（ａ）に示すように、支持基板２を用意して、その支持基板２の上に、第２開口部１２が形成されるベース絶縁層３を所定パターンで形成する。
【００２１】
支持基板２としては、金属箔または金属薄板を用いることが好ましく、例えば、ステンレス、４２アロイなどが好ましく用いられる。また、その厚さが、１０〜６０μｍ、さらには、１５〜３０μｍ、その幅が、５０〜５００ｍｍ、さらには、１２５〜３００ｍｍのものが好ましく用いられる。
【００２２】
また、ベース絶縁層３を形成するための絶縁体としては、回路付サスペンション基板の絶縁体として使用できるものであれば、特に制限されることなく使用することができる。このような絶縁体としては、例えば、ポリイミド系樹脂、アクリル系樹脂、ポリエーテルニトリル系樹脂、ポリエーテルスルホン系樹脂、ポリエチレンテレフタレート系樹脂、ポリエチレンナフタレート系樹脂、ポリ塩化ビニル系樹脂などの合成樹脂が挙げられる。これらのうち、感光性の合成樹脂が好ましく用いられ、感光性ポリイミド樹脂がさらに好ましく用いられる。
【００２３】
そして、例えば、感光性ポリイミド樹脂を用いて、支持基板２の上に、ベース絶縁層３を第２開口部１２を含む所定パターンで形成する場合には、まず、図４（ａ）に示すように、予め用意された支持基板２の上に、図４（ｂ）に示すように、感光性ポリイミド樹脂の前駆体（ポリアミック酸樹脂）の溶液を、その支持基板２の全面に塗工した後、例えば、６０〜１５０℃、好ましくは、８０〜１２０℃で加熱することにより、感光性ポリイミド樹脂の前駆体の皮膜１７を形成する。
【００２４】
次に、図４（ｃ）に示すように、その皮膜１７を、フォトマスク１８を介して露光させ、必要により露光部分を所定温度に加熱した後、現像することにより、図４（ｄ）に示すように、皮膜１７を第２開口部１２を含む所定パターンとする。なお、フォトマスク１８を介して照射する照射線は、その露光波長が、３００〜４５０ｎｍ、好ましくは、３５０〜４２０ｎｍであることが好ましく、その露光積算光量が、１００〜１０００ｍＪ／ｃｍ２、さらには、２００〜７００ｍＪ／ｃｍ２であることが好ましい。
【００２５】
また、照射された皮膜１７の露光部分は、例えば、１３０℃以上１５０℃未満で加熱することにより、次の現像処理において可溶化（ポジ型）し、また、例えば、１５０℃以上１８０℃以下で加熱することにより、次の現像処理において不溶化（ネガ型）する。また、現像は、例えば、アルカリ現像液などの公知の現像液を用いて、浸漬法やスプレー法などの公知の方法によって処理することができる。なお、この方法においては、ネガ型でパターンを得ることが好ましく、図４においては、ネガ型でパターンニングする態様として示されている。
【００２６】
そして、図４（ｅ）に示すように、このようにしてパターン化された感光性ポリイミド樹脂の前駆体の皮膜１７を、例えば、最終的に２５０℃以上に加熱することによって、硬化（イミド化）させ、これによって、ポリイミド樹脂からなるベース絶縁層３を、第２開口部１２を含む所定パターンで形成する。
【００２７】
なお、感光性の合成樹脂を用いない場合には、例えば、支持基板２の上に、合成樹脂を、所定パターンで塗工またはドライフィルムとして貼着する。この場合において、第２開口部１２は、塗工または貼着後に、あるいは、ドライフィルムの場合には貼着前に、例えば、打ち抜き、ドリル穿孔、レーザ穿孔、エッチングなどの公知の方法により形成する。
【００２８】
また、このようにして形成されるベース絶縁層３の厚みは、例えば、２〜３０μｍ、好ましくは、５〜２０μｍである。また、第２開口部１２は、その形状は特に制限されず、円形、矩形など適宜選択することができ、円形の場合には、その直径が、例えば、３０〜２０００μｍ、さらには、６０〜１０００μｍであることが好ましく、矩形の場合には、その一辺の長さが、３０〜２０００μｍ、さらには、６０〜１０００μｍであることが好ましい。
【００２９】
次いで、この方法では、図２（ｂ）に示すように、ベース絶縁層３の全面と、ベース絶縁層３から露出する第２開口部１２を含む支持基板２の表面とに、金属薄膜１３を形成する。
【００３０】
金属薄膜１３の形成は、真空蒸着法、とりわけ、スパッタ蒸着法が好ましく用いられる。また、金属薄膜１３となる金属は、クロムや銅などが好ましく用いられる。より具体的には、例えば、ベース絶縁層３の全面と、ベース絶縁層３から露出する第２開口部１２を含む支持基板２の表面とに、クロム薄膜と銅薄膜とをスパッタ蒸着法によって、順次形成することが好ましい。なお、クロム薄膜の厚みが、１００〜６００Å、銅薄膜の厚みが、５００〜２０００Åであることが好ましい。
【００３１】
次いで、図２（ｃ）に示すように、金属薄膜１３の上に導体層４を所定の配線回路パターンとして形成する。
【００３２】
導体層４は、導体からなり、回路付サスペンション基板の導体として使用できるものであれば、特に制限されることなく使用することができる。そのような導体としては、例えば、銅、ニッケル、金、はんだ、またはこれらの合金などが用いられ、好ましくは、銅が用いられる。
【００３３】
導体層４を所定の配線回路パターンとして形成するには、まず、図５（ａ）に示すように、金属薄膜１３の上に、所定の配線回路パターンと反転するパターンのめっきレジスト１９を形成する。めっきレジスト１９は、例えば、ドライフィルムレジストなどを用いて公知の方法により、所定のレジストパターンとして形成する。次いで、図５（ｂ）に示すように、ベース絶縁層３におけるめっきレジスト１９が形成されていない部分に、めっきにより、所定の配線回路パターンの導体層４を形成する。めっきは、電解めっき、無電解めっきのいずれでもよいが、電解めっきが好ましく用いられ、なかでも、電解銅めっきが好ましく用いられる。
【００３４】
なお、この配線回路パターンは、回路付サスペンション基板１の長手方向に沿い、第２開口部１２内において金属薄膜１３を介して支持基板２に電気的に導通され、例えば、図１に示されるように、互いに所定間隔を隔てて平行状に配置される、複数の配線４ａ、４ｂ、４ｃおよび４ｄパターンとして形成される。
【００３５】
導体層４の厚みは、例えば、２〜１５μｍ、好ましくは、５〜１０μｍであり、各配線４ａ、４ｂ、４ｃおよび４ｄの幅は、例えば、１０〜５００μｍ、好ましくは、３０〜２００μｍであり、各配線４ａ、４ｂ、４ｃおよび４ｄ間の間隔は、例えば、１０〜２００μｍ、好ましくは、３０〜１００μｍである。
【００３６】
そして、図５（ｃ）に示すように、めっきレジスト１９を、例えば、化学エッチング（ウェットエッチング）などの公知のエッチング法または剥離によって除去する。
【００３７】
次いで、図２（ｄ）に示すように、導体層４から露出する金属薄膜１３（つまり、めっきレジスト１９が形成されていた部分の金属薄膜１３）を、同じく、化学エッチング（ウェットエッチング）など公知のエッチング法により除去する。
【００３８】
その後、図２（ｅ）に示すように、導体層４の表面、および、支持基板２の表面に、金属皮膜２０を形成する。この金属皮膜２０は、無電解ニッケルめっきによって、硬質のニッケル皮膜として形成することが好ましく、その厚みは、導体層４の表面が露出しない程度であればよく、例えば、０．０５〜０．１μｍ程度である。
【００３９】
次いで、図３（ｆ）に示すように、導体層４を被覆するためのカバー絶縁層１０を、所定パターンで形成する。カバー絶縁層１０を形成するための絶縁体としては、ベース絶縁層３と同様の絶縁体が用いられ、好ましくは、感光性ポリイミド樹脂が用いられる。
【００４０】
そして、例えば、感光性ポリイミド樹脂を用いて、カバー絶縁層１０を形成する場合には、図６（ａ）に示すように、ベース絶縁層３および金属皮膜２０の上に、感光性ポリイミド樹脂の前駆体（ポリアミック酸樹脂）の溶液を、その全面に塗工した後、例えば、６０〜１５０℃、好ましくは、８０〜１２０℃で加熱することにより、感光性ポリイミド樹脂の前駆体の皮膜２１を形成し、次に、図６（ｂ）に示すように、その皮膜２１を、フォトマスク２２を介して露光させ、必要により露光部分を所定の温度に加熱した後、図６（ｃ）に示すように、現像することにより、皮膜２１によって、導体層４が被覆されるようにパターン化する。また、このパターン化においては、パッド部１６が形成される部分が開口されることによりパッド開口部１１が形成され、そのパッド開口部１１から、導体層４を露出させる。なお、この露光および現像の条件は、ベース絶縁層３を露光および現像する条件と同様の条件でよい。また、ネガ型でパターンを得ることが好ましく、図６においては、ネガ型でパターンニングする態様として示されている。
【００４１】
そして、このようにしてパターン化された感光性ポリイミド樹脂の前駆体の皮膜２１を、図６（ｄ）に示すように、例えば、最終的に２５０℃以上に加熱することによって、硬化（イミド化）させ、これによって、ポリイミド樹脂からなるカバー絶縁層１０を、導体層４の上に形成する。なお、カバー絶縁層１０の厚みは、例えば、１〜３０μｍ、好ましくは、２〜５μｍである。
【００４２】
次いで、図３（ｇ）に示すように、パッド開口部１１において露出している金属皮膜２０を剥離する。なお、これと同時に、支持基板２の上に形成されている金属皮膜２０も剥離する。
【００４３】
そして、図３（ｈ）に示すように、パッド開口部１１から露出した導体層４の表面に、パッド部１６を電解めっきにより形成する。電解めっきに用いられる金属としては、回路付サスペンション基板の端子部を形成し得るものであれば、特に制限されることなく使用することができ、例えば、銅、ニッケル、クロム、金などが好ましく用いられる。
【００４４】
電解めっきによってパッド部１６を形成するには、例えば、まず、パッド部１６を形成する部分を残して、支持基板２およびカバー絶縁層１０をレジストにより被覆する。次いで、この工程においては、導体層４が、第２開口部１２内において金属薄膜１３を介して支持基板２に電気的に導通されていることから、支持基板２を、電解めっきのリード部として利用して、電解めっきする。
【００４５】
なお、パッド部１６は、多層として形成してもよく、例えば、図３（ｈ）に示すように、電解ニッケルめっきと電解金めっきとを順次実施して、ニッケルめっき層２３と、その上に金めっき層２４とを順次形成する。なお、ニッケルめっき層２３および金めっき層２４の厚さは、いずれも、１〜５μｍ程度であることが好ましい。
【００４６】
その後、支持基板２を、化学エッチングなど公知の方法によって、ジンバル５などの所定形状に切り抜く。この切り抜きにおいて、図３（ｉ）に示すように、支持基板２における第２開口部１２との対向部分に、第２開口部１２を囲む第１開口部２５を開口する。
【００４７】
第１開口部２５は、導体層４が支持基板２と金属薄膜１３を介して短絡することを防止すべく、第２開口部１２の周端縁と接触しないように、第２開口部１２よりも大きく開口する。このように開口された第１開口部２５においては、第１開口部２５の開口前には、導体層４が、第２開口部１２内に充填され、金属薄膜１３を介して支持基板２に電気的に導通していたために、第２開口部１２において露出する金属薄膜１３の表面が、第１開口部２５において露出するベース絶縁層３の表面と、面一となる。
【００４８】
第１開口部２５の形状は特に制限されず、円形、矩形など適宜選択することができ、円形の場合には、その直径が、例えば、３０〜２０００μｍ、さらには、６０〜１０００μｍであることが好ましく、矩形の場合には、その一辺の長さが、３０〜２０００μｍ、さらには、６０〜１０００μｍであることが好ましい。
【００４９】
なお、上記においては、磁気ヘッド側接続端子部６の形成方法を説明していないが、磁気ヘッド側接続端子部６も、外部側接続端子部９と同様にして形成される。
【００５０】
このようにして製造される回路付サスペンション基板１によれば、図３（ｈ）に示すように、第１開口部２５を開口する前の、電解めっきによってパッド部１６を形成する工程においては、支持基板２が金属薄膜１３を介して導体層４と電気的に導通されているので、この工程において、支持基板２を、パッド部１６を形成するための電解めっきのリード部として利用することができる。
【００５１】
また、この方法により製造すると、導体層４は、第２開口部１２から直接露出することなく金属薄膜１３により被覆されているので、外部に暴露されず、そのため、導体層４の腐食や欠陥が発生することを、有効に防止することができる。しかも、この方法では、パッド部１６を形成した後にリード部を除去する必要も生じないので、工程数の低減化による生産効率の向上およびコストの低減化を図ることができる。
【００５２】
なお、以上に述べた本実施形態の回路付サスペンション基板１は、その外部側接続端子部９がリード・ライト基板７の端子８と接続するような、いわゆるロングテールタイプのものであるが、本発明の回路付サスペンション基板は、これに制限されることはなく、例えば、図７に示すように、いわゆるショートテールタイプのものでもよい。すなわち、ショートテールタイプの回路付サスペンション基板１では、回路付サスペンション基板１は、中継用基板２６を介してリード・ライト基板７と接続されており、その回路付サスペンション基板１の外部側接続端子部９が、中継用基板２６の端子２７と接続されている。
【実施例】
【００５３】
以下に実施例を示し、本発明をさらに具体的に説明するが、本発明は、何ら実施例に限定されることはない。
【００５４】
回路付サスペンション基板の作製
厚さ２５μｍのステンレス箔の上に、ポリアミック酸樹脂の溶液を塗工した後、１３０℃で加熱することにより、ポリアミック酸樹脂の皮膜を形成し、次いで、その皮膜を、フォトマスクを介して露光（４０５ｎｍ、１５００ｍＪ／ｃｍ２）させ、露光部分を１８０℃に加熱した後、アルカリ現像液を用いて現像することにより、その皮膜をネガ型の画像で、第２開口部を含むパターンに形成した。
【００５５】
次いで、パターン化されたポリアミック酸樹脂の皮膜を、３５０℃で加熱して、硬化（イミド化）させ、これによって、厚さ１５μｍのポリイミド樹脂からなるベース絶縁層を、第２開口部を含む所定パターンで形成した。なお、第２開口部は、円形状で、その大きさは、６０μｍであった。
【００５６】
次いで、ベース絶縁層の全面と、ベース絶縁層から露出する第２開口部を含む支持基板の表面とに、厚さ３００Åのクロム薄膜と厚さ７００Åの銅薄膜とをスパッタ蒸着法によって順次形成した後、所定の配線回路パターンと反転するパターンのめっきレジストを、ドライフィルムレジストを用いて形成し、次いで、電解銅めっきにより、ベース絶縁層におけるめっきレジストが形成されていない部分に、所定の配線回路パターンの導体層を形成した。その後、めっきレジストを、化学エッチングによって除去した後、めっきレジストが形成されていた部分のクロム薄膜および銅薄膜を、化学エッチングにより除去した。なお、この導体層は、厚さ２０μｍで、そのパターンを、各配線の幅２０μｍ、各配線間の間隔が３０μｍの、互いに所定間隔を隔てて平行状に配置される、４本の配線回路パターンとした。
【００５７】
次いで、導体層の表面、および、ステンレス箔の表面に、無電解ニッケルめっきによって、厚さ０．１μｍの硬質のニッケル皮膜を形成した後、ニッケル皮膜およびベース絶縁層の上に、ポリアミック酸樹脂の溶液を塗工した後、１３０℃で加熱することにより、ポリアミック酸樹脂の皮膜を形成し、次いで、皮膜をフォトマスクを介して露光（４０５ｎｍ、１５００ｍＪ／ｃｍ２）させ、露光部分を１８０℃に加熱した後、アルカリ現像液を用いて現像することにより、この皮膜によって導体層が被覆されるようにパターン化した。次いで、パターン化されたポリアミック酸樹脂の皮膜を、３５０℃で加熱して、硬化（イミド化）させ、これによって、厚さ３μｍのポリイミド樹脂からなるカバー絶縁層を、導体層の上に形成した。なお、このカバー絶縁層の形成においては、導体層における磁気ヘッド側接続端子および外部側接続端子のパッド部を形成する部分には、パッド開口部が形成されるように、カバー絶縁層を被覆しないようにした。
【００５８】
その後、ステンレス箔の表面と、導体層における磁気ヘッド側接続端子および外部側接続端子のパッド開口部に形成されているニッケル皮膜を剥離し、そのパッド開口部に、ステンレス箔を電解めっきのリード部として利用して、電解ニッケルめっきと電解金めっきとを順次実施して、厚さ２μｍのニッケルめっき層および厚さ１μｍの金めっき層からなるパッド部を形成した。
【００５９】
その後、ステンレス箔を、化学エッチングによって所定形状に切り抜くことにより、回路付サスペンション基板を作製した。なお、この切り抜きにおいては、ステンレス箔における第２開口部との対向部分に、第２開口部を囲む第１開口部を開口した。第１開口部は、第２開口部より大きい相似形状で、その大きさは、１４０μｍであった。
【００６０】
評価
上記により得られた回路付サスペンション基板を、温度８５℃、湿度８５％の雰囲気中に１０００時間放置して、劣化の状態を観察した。その結果、配線回路パターンの変色、変形および電気特性の劣化は確認されなかった。
【図面の簡単な説明】
【００６１】
【図１】本発明の配線回路基板の一実施形態を示す平面図である。
【図２】図１に示す回路付サスペンション基板の製造方法の一実施形態を示す工程図であって、（ａ）は、支持基板の上に、第２開口部が形成されるベース絶縁層を所定パターンで形成する工程、（ｂ）は、ベース絶縁層の全面と、ベース絶縁層から露出する第２開口部を含む支持基板の表面とに、金属薄膜を形成する工程、（ｃ）は、金属薄膜の上に導体層を所定の配線回路パターンとして形成する工程、（ｄ）は、導体層から露出する金属薄膜を、エッチング法により除去する工程、（ｅ）は、導体層の表面および支持基板の表面に、金属皮膜を形成する工程を示す。
【図３】図２に続いて、図１に示す回路付サスペンション基板の製造方法の一実施形態を示す工程図であって、（ｆ）は、導体層を被覆するためのカバー絶縁層を、パッド開口部を含む所定パターンで形成する工程、（ｇ）は、支持基板の表面とパッド開口部とから露出している金属皮膜を剥離する工程、（ｈ）は、パッド開口部から露出した導体層の表面に、パッド部を電解めっきにより形成する工程、（ｉ）は、支持基板における第２開口部との対向部分に、第２開口部を囲む第１開口部を開口する工程を示す。
【図４】図２（ａ）におけるベース絶縁層を所定パターンで形成する工程の詳細を説明する工程図であって、（ａ）は、支持基板を用意する工程、（ｂ）は、支持基板の上に皮膜を形成する工程、（ｃ）は、皮膜を露光する工程、（ｄ）は、皮膜を現像する工程、（ｅ）は、皮膜を硬化させる工程を示す。
【図５】図２（ｃ）における金属薄膜の上に導体層を所定の配線回路パターンとして形成する工程の詳細を説明する工程図であって、（ａ）は、金属薄膜の上に、所定の配線回路パターンと反転するパターンのめっきレジストを形成する工程、（ｂ）は、ベース絶縁層におけるめっきレジストが形成されていない部分に、めっきにより、所定の配線回路パターンの導体層を形成する工程、（ｃ）は、めっきレジストをエッチング法によって除去する工程を示す。
【図６】図３（ｆ）におけるカバー絶縁層を所定パターンで形成する工程の詳細を説明する工程図であって、（ａ）は、ベース絶縁層および金属皮膜の上に皮膜を形成する工程、（ｂ）は、皮膜を露光する工程、（ｃ）は、皮膜を現像する工程、（ｄ）は、皮膜を硬化させる工程を示す。
【図７】本発明の配線回路基板の他の実施形態（ショートテールタイプ）を示す平面図である。
【符号の説明】
【００６２】
１    回路付サスペンション基板
２    支持基板
３    ベース絶縁層
４    導体層
１２  第２開口部
１３  金属薄膜
２５  第１開口部
【図１】
2005100488.tif 000003
【図２】
2005100488.tif 000004
【図３】
2005100488.tif 000005
【図４】
2005100488.tif 000006
【図５】
2005100488.tif 000007
【図６】
2005100488.tif 000008
【図７】
2005100488.tif 000009